(57)【要約】      （修正有）【課題】熱転写シートの種別によらず、熱転写シートの色材層との離型性が良好であり、且つ濃度の高い熱転写画像の形成が可能な熱転写受像シートを提供する。【解決手段】支持体１の一方の面に、断熱層３、受容層５がこの順で積層されてなる熱転写受像シート１００であって、受容層５が、少なくともバインダー樹脂と、可塑剤とを含有しており、可塑剤の含有量が、受容層５の総質量に対し０．５質量％以上５．９質量％以下の範囲である。【選択図】図１
2017154299.tif 000002
【特許請求の範囲】
【請求項１】
支持体の一方の面に、断熱層、受容層がこの順で積層されてなる熱転写受像シートであって、
前記受容層が、少なくともバインダー樹脂と、可塑剤とを含有しており、
前記可塑剤の含有量が、前記受容層の総質量に対し０．５質量％以上５．９質量％以下の範囲内であることを特徴とする熱転写受像シート。
【請求項２】
前記バインダー樹脂が、アクリル系樹脂であることを特徴とする請求項１に記載の熱転写受像シート。
【請求項３】
前記可塑剤が、ポリエステル系可塑剤であることを特徴とする請求項１又は２に記載の熱転写受像シート。
【発明の詳細な説明】
【技術分野】
【０００１】
本発明は、熱転写受像シートに関する。
【背景技術】
【０００２】
熱転写を利用した画像の形成方法として、基材上に昇華性染料を含有する色材層が設けられた熱転写シートと、基材上に受容層が設けられた熱転写受像シートとを組合せ、熱転写シートの受容層上に熱転写画像を形成する方法が知られている（例えば、特許文献１）。この方法は昇華性染料を色材としているため中間調の再現性や階調性に優れており、デジタルカメラ、ビデオ、コンピューター等のカラー画像の形成等に応用されている。
【０００３】
熱転写画像の形成に用いられる上記熱転写受像シートには、（ｉ）濃度の高い熱転写画像の形成が可能であること、及び（ｉｉ）熱転写画像の形成後に、熱転写受像シートの受容層から熱転写シートの色材層を剥離するときの離型性（熱転写シートの色材層との離型性）が良好であることが求められている。しかしながら、現在までに提案がされている熱転写受像シートにおいては、上記（ｉ）、（ｉｉ）の要求を十分に満足させるまでには至っておらず、この点について改善の余地が残されている。
【０００４】
なお、熱転写シートの色材層との離型性が低い熱転写受像シートを用いて熱転写画像の形成を行った場合には、熱転写画像の形成後、熱転写シートの受容層から熱転写シートの色材層を剥離するときに、受容層と色材層とが貼りついてしまい、本来であれば、熱転写受像シートの基材側に残存すべき受容層が、熱転写シート側に移行してしまう異常転写の発生や、剥離音、走行不良、剥離痕の発生等の問題が生じることとなる。
【０００５】
また、熱転写シート側に対策を施すことによって、上記（ｉ）、（ｉｉ）を満たす試み、例えば、熱転写シートの色材層に離型剤を含有せしめる対策や、濃度の高い昇華性染料を含有する色材層を用いる等の試みがなされているが、これらの対策がなされていない熱転写シートを用いた場合には、上記（ｉ）、（ｉｉ）の要求を同時に満たすことができず、熱転写シートの選択の幅が狭くなるといった問題が内在することとなる。
【先行技術文献】
【特許文献】
【０００６】
【特許文献１】特開２００８−２４６７７７号公報
【発明の概要】
【発明が解決しようとする課題】
【０００７】
本発明はこのような状況においてなされたものであり、熱転写シートの種別によらず、熱転写シートの色材層との離型性が良好であり、且つ濃度の高い熱転写画像の形成が可能な熱転写受像シートを提供することを主たる課題とする。
【課題を解決するための手段】
【０００８】
上記課題を解決するための本発明は、支持体の一方の面に、断熱層、受容層がこの順で積層されてなる熱転写受像シートであって、前記受容層が、少なくともバインダー樹脂と、可塑剤とを含有しており、前記可塑剤の含有量が、前記受容層の総質量に対し０．５質量％以上５．９質量％以下の範囲内であることを特徴とする。
【０００９】
また、前記バインダー樹脂が、アクリル系樹脂であってもよい。
【００１０】
また、前記可塑剤が、ポリエステル系可塑剤であってもよい。
【発明の効果】
【００１１】
本発明の熱転写受像シートによれば、熱転写シートの種別によらず、熱転写シートの色材層との離型性が良好であり、且つ受容層上に濃度の高い熱転写画像の形成が可能となる。
【図面の簡単な説明】
【００１２】
【図１】本発明の熱転写受像シートの一例を示す概略断面図である。
【発明を実施するための形態】
【００１３】
＜＜熱転写受像シート＞＞
以下に、本発明の一実施形態の熱転写受像シート（以下、一実施形態の熱転写受像シートと言う）について詳細に説明する。図１に示すように一実施形態の熱転写受像シート１００は、支持体１の一方の面上に、断熱層３、受容層５がこの順で積層されてなる積層構成を呈している。以下、各構成について具体的に説明する。
【００１４】
（支持体）
支持体１について特に限定はなく、例えば、ポリエチレンテレフタレート、ポリエチレンナフタレート等の耐熱性の高いポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン等の延伸または未延伸シート又はフィルムや、上質紙、コート紙、レジンコート紙、アート紙、キャストコート紙、板紙等の紙基材等を挙げることができる。また、これらの材料を２種以上積層した複合シート又はフィルムを使用することができる。
【００１５】
また、支持体１として、上記で例示した基材、例えば、紙や、プラスチック基材の一方の面、或いは双方の面がポリエチレン樹脂層によって被覆された支持体１を用いることもできる。
【００１６】
支持体１の厚みについても特に限定はなく、通常１μｍ以上３００μｍ以下の範囲内であり、好ましくは６０μｍ以上２００μｍ以下の範囲内である。
【００１７】
（断熱層）
支持体１の一方の面（図示する形態では、支持体１の上面）上には、直接的に、或いは間接的に（図示する形態では、直接的に）断熱層３が設けられている。断熱層３は、サーマルヘッド等の加熱デバイスから受容層５に加えられた熱エネルギーが、支持体１側に伝熱することを抑制する断熱性を有している。
【００１８】
断熱層３としては、ボイドを有する層や、中空粒子を有する層を挙げることができる。
【００１９】
「ボイドを有する層」
ボイドを有する層（以下、「ボイド層」と言う）としては、熱可塑性樹脂を主成分として含有する層の内部に微細な空隙を有する層を挙げることができる。ここで言う主成分とは、ボイドを有する層の総質量に対し５０質量％以上を意味する。熱可塑性樹脂としては、例えば、ポリプロピレン及びポリエチレン等のポリオレフィン樹脂、ポリエチレンテレフタレート等のポリエステル樹脂、ポリメタクリレート等のアクリル樹脂、ポリスチレン、ポリカーボネート、ポリ塩化ビニル等を挙げることができる。これらの樹脂は、１種を単独で使用してもよく、２種以上を混合して使用することもできる。これらの熱可塑性樹脂の中でも、ポリオレフィン樹脂は、断熱層３の断熱性や、クッション性の更なる向上を図ることができる点で、好ましい熱可塑性樹脂であり、特には、ポリプロピレン樹脂が好ましい。つまりは、ボイドを含有するポリプロピレン樹脂から構成される層や、フィルムであることが好ましい。
【００２０】
熱可塑性樹脂を含有する層の内部に微細な空隙を生じさせる方法としては、従来公知の方法を用いることができ特に限定はない。例えば、主成分となる熱可塑性樹脂に、非相溶な有機微粒子及び無機微粒子から選ばれる少なくとも１種を含有したボイド層用材料をシート化し、延伸することにより、海島界面の剥離、または、島を形成する領域の大きな変形によって微細空隙を発生させる方法等を挙げることができる。
【００２１】
上記ボイド層用材料としては、具体的には、例えば、ポリプロピレン樹脂を主成分とし、それにポリプロピレン樹脂より高い融点を有するポリエステル樹脂やアクリル樹脂を加えた組成物が挙げられる。この場合、ポリエステル樹脂やアクリル樹脂が微細空隙を形成する核剤の役割をする。該ポリエステル、アクリル樹脂の含有量は、いずれの場合もポリプロピレン１００質量部に対して２質量部以上１０質量部以下の範囲内であることが好ましい。上記含有量が２質量部以上の場合には、微細空隙を十分に発生させることができ、印画感度をより向上させることができる。また、含有量が１０質量部以下の場合には、耐熱性を十分に担保することができる。
【００２２】
微細で緻密な空隙をより発生させるべく、上記ボイド層用材料に、さらにポリイソプレンを加えることもできる。つまりは、ポリプロピレンを主成分とし、これにアクリル樹脂又はポリエステル、及びポリイソプレンを配合した組成物をシート化し、延伸することによりボイドを含有した層を形成することで、微細で緻密な空隙をより発生させることができる。緻密で微細な空隙を有する層を断熱層３とすることで、熱転写受像シートの印画感度を向上させることができ、後述する受容層との相乗効果により、より濃度の高い熱転写画像の形成が可能となる。
【００２３】
「ボイド層」の厚みは、通常１０μｍ以上１００μｍ以下の範囲内であることが好ましく、２０μｍ以上５０μｍ以下の範囲内であることがより好ましい。
【００２４】
支持体１と、断熱層３としての「ボイド層」との貼合は、例えば、任意の接着層等を介して行ってもよく、ドライラミネーション法、ウェットラミネーション法、エクストリュージョン法、ＥＣサンドラミネーション法等により行ってもよい。また、これ以外の方法を用いて行ってもよい。
【００２５】
「中空粒子を含有する層」
中空粒子を含有する層（以下、「中空粒子層」と言う）としては、例えば、バインダーと、中空粒子とを含有する層を挙げることができる。
【００２６】
中空粒子について特に限定はなく、樹脂等から構成される有機系中空粒子であってもよく、ガラス等から構成される無機系中空粒子であってもよい。また、中空粒子は、架橋中空粒子であってもよい。中空粒子の体積平均粒径は、好ましくは０．１μｍ以上１０μｍ以下の範囲内であり、より好ましくは０．３μｍ以上５μｍ以下の範囲内である。中空粒子の体積平均粒径を好ましい範囲内とすることで、中空粒子を含有した層の断熱性およびクッション性を向上することができる。なお、ここで言う体積平均粒径とは、溶液中の粒子を動的光散乱方法により測定し、粒径分布を体積累積分布で表したときの５０％粒子径（ｄ５０  メジアン径）を意味する。体積平均粒径は、例えば日機装（株）製のＭｉｃｒｏｔｒａｃ粒度分析計又はＮａｎｏｔｒａｃ粒度分析計を用いて測定することができる。
【００２７】
中空粒子の平均中空率は、好ましくは２０％以上、より好ましくは３０％以上８０％以下の範囲内である。中空粒子の平均中空率を上記好ましい範囲とすることで、中空粒子を含有する層の断熱性およびクッション性を向上することができる。
【００２８】
バインダーについて特に限定はないが、水に不溶な疎水性ポリマーが微細な粒子として水溶性の分散媒中に分散されたエマルジョンや、親水性バインダーを用いることが好ましい。エマルジョンとしては、アクリル系、ポリエステル系、ポリウレタン系、ＳＢＲ（スチレン−ブタジエンゴム）系、ポリ塩化ビニル系、ポリ酢酸ビニル系、ポリ塩化ビニリデン系、ポリオレフィン系などのエマルジョンを使用することができ、必要に応じてこれら２種以上を混合して用いてもよい。親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができる。
【００２９】
断熱層３としての「中空粒子層」の厚みは、１０μｍ以上１００μｍ以下の範囲内であることが好ましく、１０μｍ以上５０μｍ以下の範囲内であることがより好ましい。
【００３０】
「中空粒子層」の形成方法について特に限定はなく、上記で例示した中空粒子、バインダー、必要に応じて添加される任意の成分を、適当な溶媒に溶解、或いは分散させた断熱層用塗工液を調製し、これを、支持体１上に、グラビア印刷法、スクリーン印刷法またはグラビア版を用いたリバースコーティング法等の従来公知の手段により、塗布、乾燥して形成することができる。
【００３１】
（接着層）
また、支持体１と断熱層３との間に、接着層（図示しない）を設けてもよい。接着層を構成する成分としては、例えば、ウレタン系樹脂、α−オレフィン−無水マレイン酸樹脂等のポリオレフィン系樹脂、ポリエステル系樹脂、アクリル系樹脂、エポキシ系樹脂、ウリア系樹脂、メラミン系樹脂、フェノール系樹脂、酢酸ビニル系樹脂、シアノアクリレート系樹脂等を挙げることができる。中でもアクリル系樹脂の反応型のものや、変性したもの等を好ましく使用することができる。また、接着剤は硬化剤を用いて硬化させると、接着力も向上し、耐熱性も上がるため好ましい。硬化剤としては、イソシアネート化合物が一般的であるが、脂肪族アミン、環状脂肪族アミン、芳香族アミン、酸無水物等を使用することができる。接着層の厚みは、通常、２μｍ以上１０μｍ以下の範囲内である。
【００３２】
（受容層）
断熱層３上には、受容層５が設けられている。受容層５は、一実施形態の熱転写受像シート１００における必須の構成である。
【００３３】
受容層５は、少なくともバインダー樹脂と、可塑剤とを含有している。バインダー樹脂とともに、可塑剤を含有する受容層５によれば、可塑剤の働きにより、当該受容層上に形成される熱転写画像の濃度の向上を図ることができる。
【００３４】
ところで、受容層５に含有されている可塑剤は、当該受容層５上に形成される熱転写画像の濃度の向上を図ることができる利点を有する一方で、その含有量が多くなるにつれて、熱転写画像の形成後、受容層から熱転写シートの色材層を剥離するときの離型性（以下、受容層から熱転写シートの色材層を剥離するときの離型性のことを、単に受容層の離型性と言う。）が低くなっていく傾向にある。また、受容層中における可塑剤の含有量が多くなるにつれて、熱転写受像シートの保存中に、当該可塑剤が受容層の表面にブリードし、受容層の品質を低下させる保存ムラ等が生じやすくなる。
【００３５】
この点を考慮した一実施形態の熱転写受像シート１００は、当該熱転写受像シートを構成する受容層５が、当該受容層５の総質量に対し、可塑剤を０．５質量％以上５．９質量％以下の範囲で含有していることを特徴としている。この特徴の受容層５を備える一実施形態の熱転写受像シート１００によれば、当該受容層５上に形成される熱転写画像の濃度を向上させつつも、受容層５の離型性を向上させることができる。これにより、受容層５上に形成される熱転写画像の濃度の向上を図りつつも、熱転写画像の形成後、熱転写受像シートの受容層から熱転写シートの色材層を剥離するときに、本来であれば、熱転写受像シートの基材側に残存すべき受容層が、熱転写シート側に移行してしまう異常転写の発生や、剥離音、走行不良、剥離痕の発生等を抑制することができる。
【００３６】
特に、上記断熱層３として「ボイド層」を用いた場合には、断熱層として「中空粒子層」を用いた場合と比較して、離型性の低下による異常転写等がより発生しやすい傾向にあるが、一実施形態の熱転写受像シートによれば、上記特徴の受容層５が有する良好な離型性によって、断熱層３として「ボイド層」を用いた場合であっても、異常転写等の発生を抑制することができる。
【００３７】
また、可塑剤を０．５質量％以上５．９質量％以下の範囲で含有している受容層５によれば、上記の効果を発揮しつつも、印画ムラの発生を抑制することができ、当該受容層５上に、高品質の熱転写画像を形成することができる。
【００３８】
また、受容層５に可塑剤を含有せしめることにより、受容層上に形成される熱転写画像の耐光性を向上させることができ、特に、受容層５の総質量に対する可塑剤の含有量の下限値を０．５質量％としている一実施形態の熱転写受像シート１００によれば、耐光性の十分な向上を図ることができる。
【００３９】
なお、一実施形態の熱転写受像シート１００において、受容層５の総質量に対する可塑剤の含有量を０．５質量％以上５．９質量％以下の範囲に規定しているのは、その含有量が０．５質量％未満である場合には、受容層上に形成される熱転写画像の濃度の向上を十分に図ることができずないことによる。また、その含有量が５．９質量％を超えると、受容層の離型性を十分に満足させることができず、熱転写受像シートの受容層から熱転写シートの色材層を剥離するときに生じ得る、異常転写、剥離音、走行不良、剥離痕等を十分に抑制することができないことによる。
【００４０】
好ましい形態の受容層５は、当該受容層５の総質量に対し、可塑剤を２．０質量％以上５．９質量％以下の範囲で含有しており、より好ましくは、可塑剤を４．０質量％以上５．９質量％以下の範囲で含有している。好ましい形態の受容層５によれば、より濃度の高い熱転写画像の形成を可能としつつ、耐光性の更なる向上を図ることができる。
【００４１】
「バインダー樹脂」
バインダー樹脂について特に限定はなく、熱転写シートの色材層が含有する色材成分を受容しやすい従来公知の樹脂材料を使用することができる。例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネート、アクリル系樹脂等を挙げることができる。受容層５は、バインダー樹脂として、１種を単独で含有していてもよく、２種以上を含有していてもよい。
【００４２】
バインダー樹脂の含有量について特に限定はなく、上記可塑剤の含有を阻害しない範囲であればよい。好ましくは、受容層５の総質量に対し８５質量％以上９８質量以下の範囲であり、より好ましくは９０質量％以上９８質量以下の範囲である。
【００４３】
好ましい形態の受容層５は、バインダー樹脂としてアクリル系樹脂を含有している。アクリル系樹脂を含有する受容層５は、他の樹脂を含有する受容層５と比較して、より濃度の高い熱転写画像の形成が可能となる。
【００４４】
なお、本願明細書で言うアクリル系樹脂とは、水酸基を有するアクリル樹脂を意味し、アクリル系樹脂は、アクリル酸、又はメタクリル酸のモノマーの重合体、或いはその誘導体、アクリル酸エステル、又はメタクリル酸エステルのモノマーの重合体、或いはその誘導体、アクリル酸、又はメタクリル酸のモノマーと他のモノマーとの共重合体、或いはその誘導体、アクリル酸エステル、又はメタクリル酸エステルのモノマーと他のモノマーとの共重合体、或いはその誘導体を含むものである。
【００４５】
アクリル酸エステルや、メタクリル酸エステルのモノマーとしては、例えば、アルキルアクリレート、アルキルメタクリレート等を挙げることができる。具体的には、メチルアクリレート（アクリル酸メチル）、メチルメタクリレート（メタクリル酸メチル）、エチルアクリレート（アクリル酸エチル）、エチルメタクリレート（メタクリル酸エチル）、ブチルアクリレート（アクリル酸ブチル）、ブチルメタクリレート（メタクリル酸ブチル）、ラウリルアクリレート、ラウリルメタクリレート、２−ヒドロキシエチルアクリレート、２−ヒドロキシエチルメタクリレート、２−ヒドロキシブチルアクリレート、２−ヒドロキシブチルメタクリレート、２−ヒドロキシ−３−フェノキシプロピルアクリレート、２−ヒドロキシ−３−フェノキシプロピルメタクリレート等を挙げることができる。
【００４６】
他のモノマーとしては、例えば、芳香族炭化水素、アリール基含有化合物、アミド基含有化合物、および塩化ビニル等、スチレン、ベンジルスチレン、フェノキシエチルメタクリレート、アクリルアミド、およびメタクリルアミド等を挙げることができる。
【００４７】
また、アクリル系樹脂として、アクリル酸アルキルエステルの１種又は２種以上と、２−ヒドロキシエチル（メタ）アクリレート、２−ヒドロキシブチル（メタ）アクリレート、２−ヒドロキシ−３−フェノキシプロピル（メタ）アクリレート等の分子中にヒドロキシル基を有する（メタ）アクリル酸エステルの１種又は２種以上と、必要に応じてスチレン等のその他の重合性モノマー１種又は２種以上を共重合させて得られるアクリル系ポリオール樹脂等を用いることもできる。
【００４８】
また、受容層５が含有しているバインダー樹脂は、各種の硬化剤によって硬化されたバインダー樹脂であってもよい。硬化剤は、バインダー樹脂を架橋し得るものであればよい。例えば、バインダー樹脂として、アクリル系樹脂を用いる場合には、硬化剤として、イソシアネート系硬化剤等を好適に用いることができる。イソシアネート系硬化剤としては、ポリイソシアネート、シリコーン変性イソシアネート等の変性化合物、ジイソシアネート化合物等の多価イソシアネート等を挙げることができる。
【００４９】
「可塑剤」
受容層５が含有している可塑剤としては、例えば、ポリエステル系可塑剤、フタル酸系可塑剤、燐酸エステル系可塑剤、ポリカプロラクトン等を挙げることができる。受容層５は、可塑剤として、１種を単独で含有していてもよく、２種以上を含有していてもよい。
【００５０】
好ましい形態の受容層５は、可塑剤としてポリエステル系可塑剤を含有しており、より好ましくは、ポリエステルポリオールを含有している。好ましい形態の受容層５によれば、その含有量を、受容層５の総質量に対し０．５質量％以上５．９質量％以下の範囲内とすることで、離型性の更なる向上を図ることができる。
【００５１】
ポリエステルポリオールは、例えば、多塩基性有機酸と多価アルコールとの縮合反応によって得ることができる。多塩基性有機酸としては、例えば、アジピン酸、アゼライン酸等の飽和脂肪酸、マレイン酸、フマール酸等の不飽和脂肪酸、フタル酸、イソフタル酸、テレフタル酸等の芳香族酸等を挙げることができる。多価アルコールとしては、例えば、エチレングリコール、プロピレングリコール、ジエチレングリコール等のジオール、トリメチロールプロパン、グリセリン等のトリオール、ソルビトール等のヘキサオールを挙げることができる。
【００５２】
「離型剤」
受容層５は、上記バインダー樹脂、可塑剤とともに、任意の成分として、離型剤を含有していてもよい。離型剤としては、シリコーンオイル、ポリエチレンワックス、アミドワックス、弗素系やリン酸エステル系の界面活性剤等を挙げることができる。また、シリコーンオイルとして、各種の変性シリコーンを用いることもできる。変性シリコーンオイルは、反応性シリコーンオイルと非反応性シリコーンオイルとに分けられ、反応性シリコーンオイルとしては、アミノ変性、エポキシ変性、カルボキシル変性、カルビノール変性、メタクリル変性、メルカプト変性、フェノール変性、片末端反応性、異種官能基変性等が挙げられる。非反応性シリコーンオイルとしては、ポリエーテル変性、メチルスチリル変性、アルキル変性、高級脂肪酸エステル変性、親水性特殊変性、高級アルコキシ変性、高級脂肪酸変性、フッ素変性等が挙げられる。
【００５３】
「任意の成分」
受容層５は、上記で例示した離型剤とともに、或いはこれに代えて任意の成分を含有していてもよい。任意の成分としては、例えば、ウレタンフィラーや、シリコーンフィラー等の各種フィラー、各種帯電防止剤、各種の離型剤等を挙げることができる。各種フィラーを含有する受容層によれば、色材層との摩擦力を調整することで、画像形成時における印画シワの発生を防止することができる。また、帯電防止剤を含有する受容層によれば、プリンタ内部での埃対策、電気特性の改良の点で有効である。
【００５４】
受容層５の形成方法についても特に限定はなく、上記で説明したバインダー樹脂、可塑剤、必要に応じて添加される各種の添加材を、水または溶剤等の適当な溶媒に溶解または分散させて受容層用塗工液を調製し、これをグラビア印刷法、スクリーン印刷法またはグラビア版を用いたリバースコーティング法等の手段により、断熱層３上に塗布、乾燥して形成することができる。
【００５５】
受容層５の厚みについても特に限定はないが、１μｍ以上１０μｍ以下の範囲が好ましい。
【００５６】
（裏面層）
支持体１の断熱層３が設けられている側と反対側の面に裏面層（図示しない）を設けてもよい。裏面層は、一実施形態の熱転写受像シート１００における任意の構成である。
【００５７】
裏面層は、一実施形態の熱転写受像シート１００の用途等に応じて所望の機能を有するものを適宜選択して用いることができる。中でも、熱転写受像シートの搬送性向上機能や、カール防止機能を有する裏面層を用いることが好ましい。このような機能をもつ裏面層としては、アクリル系樹脂、セルロース系樹脂、ポリカーボネート樹脂、ポリビニルアセタール樹脂、ポリビニルアルコール樹脂、ポリビニルブチラール樹脂、ポリアミド樹脂、ポリスチレン系樹脂、ポリエステル系樹脂、ハロゲン化ポリマー等の樹脂中に、添加材として、ナイロンフィラー、アクリル系フィラー、ポリアミド系フィラー、フッ素系フィラー、ポリエチレンワックス、アミノ酸系粉体等の有機系フィラー、二酸化珪素や金属酸化物等の無機フィラーを加えたものが使用できる。また裏面層として、これらの樹脂をイソシアネート化合物やキレート化合物等の硬化剤により硬化したものを使用することもできる。裏面層の厚みは、通常、０．１μｍ以上２０μｍ以下の範囲内であり、好ましくは、０．５μｍ以上１０μｍ以下の範囲内である。
【００５８】
以上、本発明の熱転写受像シートについて一例を挙げて具体的に説明を行ったが、本発明は上記で説明した実施形態に限定されることはなく、本発明の趣旨を妨げない範囲内で種々の変形態様をとることができる。例えば、熱転写受像シート１００は、各種の機能層、例えば、耐溶剤性を付与するためのバリア層（図示しない）等を有していてもよい。また、裏面層を有していなくともよい。また、支持体１と裏面層との間に、裏面プライマー層（図示しない）が設けられていてもよい。
【００５９】
また、支持体１に断熱性や、クッション性を付与し、断熱層３を設けることなく、支持体１上に受容層３を設けた構成とすることもできる。
【実施例】
【００６０】
以下に実施例と比較例を挙げて本発明を説明する。なお、文中の「部」は特に断りのない限り質量基準である。
【００６１】
（実施例１）
厚み１７０μｍの支持体（ｉｃｏａｔ  ＳＡＵ（大王製紙（株））の一方の面上に、断熱層として、厚み２２．５μｍ〜２５μｍの多孔質ポリプロピレンフィルム（＃２３  ＳＰ−Ｕ  （三井化学東セロ（株））を、ドライラミネーション法により貼合し、この断熱層上に、下記組成のプライマー層用塗工液を、バーコーターにより乾燥後の厚みが１．２μｍとなるように塗布、乾燥（１１０℃、１分）してプライマー層を形成した。次いで、プライマー層上に、下記組成の受容層用塗工液１をバーコーターにより、乾燥後の厚みが２．５μｍとなるように塗布、乾燥（１１０℃、１分）して受容層を形成した。また、支持体の他方の面上に、厚み２５μｍのポリエチレンフィルム（ＨＤ：ＬＤ＝１０：０）を押し出しラミネーション法により貼合することで、実施例１の熱転写受像シートを得た。
【００６２】
＜プライマー層用塗工液＞
・ポリエステル樹脂                                                      ５０部
（ポリエスターＷＲ−９０５  日本合成化学工業（株））
・酸化チタン                                                            ２０部
（ＴＣＡ８８８  （株）トーケムプロダクツ）
・蛍光増白剤                                                          １．２部
（ユビテックスＢＡＣ  チバ・スペシャリティーケミカルズ（株））
・水／イソプロピルアルコール＝１／１                                ２８．８部
【００６３】
＜受容層用塗工液１＞
・アクリル系樹脂                                                    ８８．３部
（Ａｃｒｙｂａｓｅ  ＡＨ−９０Ａ  藤倉化成（株））
・可塑剤（ポリエステルポリオール）                                    ５．９部
（ＨＳ−６７５８  豊国製油（株））
・シリコーンオイル                                                    ０．４部
（ＫＦ６００３  信越化学工業（株））
・シリカフィラー                                                      ４．９部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００６４】
（実施例２）
受容層用塗工液１を下記組成の受容層用塗工液２に変更して受容層を形成した以外は、全て実施例１と同様にして、実施例２の熱転写受像シートを得た。
【００６５】
＜受容層用塗工液２＞
・アクリル系樹脂                                                    ９０．３部
（Ａｃｒｙｂａｓｅ  ＡＨ−９０Ａ  藤倉化成（株））
・可塑剤（ポリエステルポリオール）                                    ３．８部
（ＨＳ−６７５８  豊国製油（株））
・シリコーンオイル                                                    ０．４部
（ＫＦ６００３  信越化学工業（株））
・シリカフィラー                                                      ５．０部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００６６】
（実施例３）
受容層用塗工液１を下記組成の受容層用塗工液３に変更して受容層を形成した以外は、全て実施例１と同様にして、実施例３の熱転写受像シートを得た。
【００６７】
＜受容層用塗工液３＞
・アクリル系樹脂                                                    ９１．９部
（Ａｃｒｙｂａｓｅ  ＡＨ−９０Ａ  藤倉化成（株））
・可塑剤（ポリエステルポリオール）                                    ２．１部
（ＨＳ−６７５８  豊国製油（株））
・シリコーンオイル                                                    ０．５部
（ＫＦ６００３  信越化学工業（株））
・シリカフィラー                                                      ５．０部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００６８】
（実施例４）
受容層用塗工液１を下記組成の受容層用塗工液４に変更して受容層を形成した以外は、全て実施例１と同様にして、実施例４の熱転写受像シートを得た。
【００６９】
＜受容層用塗工液４＞
・アクリル系樹脂                                                    ９３．５部
（Ａｃｒｙｂａｓｅ  ＡＨ−９０Ａ  藤倉化成（株））
・可塑剤（ポリエステルポリオール）                                    ０．５部
（ＨＳ−６７５８  豊国製油（株））
・シリコーンオイル                                                    ０．５部
（ＫＦ６００３  信越化学工業（株））
・シリカフィラー                                                      ５．１部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００７０】
（比較例１）
受容層用塗工液１を下記組成の受容層用塗工液Ａに変更して受容層を形成した以外は、全て実施例１と同様にして、比較例１の熱転写受像シートを得た。
【００７１】
＜受容層用塗工液Ａ＞
・アクリル系樹脂                                                    ８６．６部
（Ａｃｒｙｂａｓｅ  ＡＨ−９０Ａ  藤倉化成（株））
・可塑剤（ポリエステルポリオール）                                    ７．８部
（ＨＳ−６７５８  豊国製油（株））
・シリコーンオイル                                                    ０．４部
（ＫＦ６００３  信越化学工業（株））
・シリカフィラー                                                      ４．８部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００７２】
（比較例２）
受容層用塗工液１を下記組成の受容層用塗工液Ｂに変更して受容層を形成した以外は、全て実施例１と同様にして、比較例２の熱転写受像シートを得た。
【００７３】
＜受容層用塗工液Ｂ＞
・アクリル系樹脂                                                    ９３．６部
（Ａｃｒｙｂａｓｅ  ＡＨ−９０Ａ  藤倉化成（株））
・可塑剤（ポリエステルポリオール）                                    ０．３部
（ＨＳ−６７５８  豊国製油（株））
・シリコーンオイル                                                    ０．５部
（ＫＦ６００３  信越化学工業（株））
・シリカフィラー                                                      ５．１部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００７４】
（比較例３）
受容層用塗工液１を下記組成の受容層用塗工液Ｃに変更して受容層を形成した以外は、全て実施例１と同様にして、比較例３の熱転写受像シートを得た。
【００７５】
＜受容層用塗工液Ｃ＞
・アクリル系樹脂                                                    ９３．９部
（Ａｃｒｙｂａｓｅ  ＡＨ−９０Ａ  藤倉化成（株））
・シリコーンオイル                                                    ０．５部
（ＫＦ６００３  信越化学工業（株））
・シリカフィラー                                                      ５．１部
（サイリシア３１０Ｐ  富士シリシア化学（株））
・イソシアネート系硬化剤                                              ０．５部
（タケネートＤ１１０Ｎ  三井化学（株））
・トルエン                                                            １００部
・メチルエチルケトン                                                  １００部
【００７６】
（比較例４）
受容層用塗工液１を下記組成の受容層用塗工液Ｄに変更して受容層を形成した以外は、全て実施例１と同様にして、比較例４の熱転写受像シートを得た。
【００７７】
＜受容層用塗工液Ｄ＞
・塩化ビニル−酢酸ビニル共重合体                                          ９部
（ソルバインＣ  日信化学工業（株））
・エポキシ変性シリコーン                                              １．２部
（Ｘ−２２−３０００Ｔ  信越化学工業（株））
・メチルスチル変性シリコーン                                          ０．６部
（Ｘ−２４−５１０  信越化学工業（株））
・トルエン                                                              ２８部
・メチルエチルケトン／トルエン＝１／１                                  ２８部
【００７８】
（離型性評価）
熱転写シート（ＤＲ８０プリンタ用メディア  大日本印刷（株））と、各実施例、及び比較例の熱転写受像シートとを組合せ、下記プリンタ１により、３次色の画像形成時における剥離力の測定を行った。なお、３次色としては、各実施例、及び比較例の熱転写受像シート上に、上記熱転写シートを用い、昇華型熱転写プリンタによって、イエロー、マゼンタの重ね画像を形成し、この重ね画像上に、上記熱転写シートのシアン色材層とを重ね合わせてシアン画像を形成し、その後、各実施例、及び比較例の熱転写受像シートから、熱転写シートのシアン色材層を剥離するときの剥離力の測定を行った。剥離力の測定は、２５５階調ベタを印画し、印画終了から１０秒後に、表面性測定機（ＨＥＩＤＯＮ−１４  新東科学（株））を用いて、熱転写シートを４０００ｍｍ／ｍｉｎで水平方向に引っ張って１８０度剥離し、その際の剥離力を測定することにより行った。剥離力の評価を以下の評価基準に基づいて行った。評価結果を表１に示す。なお、剥離力の値が小さい程離型性は良好となる。
【００７９】
（プリンタ１）
サーマルヘッド：ＫＥＥ−５７−１２ＧＡＮ２−ＳＴＡ（京セラ（株）製）
発熱体平均抵抗値：３３０３（Ω）
主走査方向印字密度：３００ｄｐｉ
副走査方向印字密度：３００ｄｐｉ
印画電圧：２５．５（Ｖ）
１ライン周期：２．０（ｍｓｅｃ．）
印字開始温度：３５（℃）
パルスＤｕｔｙ比：８５％
【００８０】
「評価基準」
◎・・・剥離力が８０ｇｆ以下である。
○・・・剥離力が８０ｇｆより大きく１００ｇｆ以下である。
×・・・剥離力が１００ｇｆより大きい。
【００８１】
（濃度評価）
熱転写シート（ＤＲ８０プリンタ用メディア  大日本印刷（株）製）と各実施例、及び比較例の熱転写受像シートとを組合せ、昇華型熱転写プリンタ（ソニー（株）製、ＵＰＣ−Ｒ８１ＭＤ）を用い、１６段階の階調を有するＳＴＥＰ画像を、温度２５℃、湿度５０％の印画環境でそれぞれ印画し、各実施例、及び比較例の画像形成物を得た。各実施例、及び比較例の画像形成物における反射濃度を測定し、以下の評価基準に基づいて濃度評価を行った。評価結果を表１に併せて示す。なお、反射濃度は、上記ＳＴＥＰ画像の２５５階調について、ＧｒｅｔａｇＭａｃｂｅｔｈ  Ｓｐｅｃｔｒｏｌｉｎｏ：グレタグ社製（Ｄ６５光源、視野角２°）により測定した。
【００８２】
「評価基準」
◎・・・ＭＡＸ濃度が２．１以上である。
○・・・ＭＡＸ濃度が２．０５以上２．１未満である。
△・・・ＭＡＸ濃度が２．００以上２．０５未満である。
×・・・ＭＡＸ濃度が２．００未満である。
【００８３】
（保存ムラ評価）
各実施例、及び比較例の熱転写受像シートを温度４３℃、湿度６０％環境下にて２週間保存した後、熱転写シート（ＵＰＣ−Ｒ８１ＭＤプリンタ用メディア  ソニー（株））と上記熱転写受像シートとを組合せ、上記昇華型熱転写プリンタ（ＵＰＣ−Ｒ８１ＭＤ  ソニー（株））を用い、１６段階の階調を有するＳＴＥＰ画像を、温度２５℃、湿度５０％の印画環境でそれぞれ印画し、各実施例、及び比較例の画像形成物を得た。各実施例、及び比較例の画像形成物におけるグレーの濃度ムラを目視により評価し、以下の評価基準に基づいて保存ムラの評価を行った。評価結果を表１に示す。
【００８４】
「評価基準」
◎・・・保存ムラが無かった。
○・・・保存ムラはあるが、目立ちにくく許容できるものであった。
×・・・保存ムラが大きくあった。
【００８５】
（耐光性評価）
上記保存ムラの評価で形成した各実施例、及び比較例の画像形成物に対し、以下に示す条件でランプ照射を行い、耐光性評価を行なった。
・照射試験器：アトラス社製Ｃｉ３５
・光源：キセノンランプ
・フィルター：内側＝ＩＲフィルター        外側＝ソーダライムガラス
・ブラックパネル温度：４５（℃）
・照射強度：１．２（Ｗ／ｍ2）−４２０（ｎｍ）での測定値
・照射エネルギー：４００（ｋＪ／ｍ2）−４２０（ｎｍ）での積算値
【００８６】
上記の耐光性条件の照射前後の光学反射濃度の変化を光学濃度計（グレタグマクベス社製  ｓｐｅｃｔｒｏｌｉｎｏ）により測定し、照射前の光学反射濃度が１．０近傍のステップについて、下記式により残存率を算出し、この残存率を基に下記評価基準で耐光性を評価した。
残存率（％）＝（照射後の光学反射濃度／照射前の光学反射濃度）×１００
【００８７】
「評価基準」
◎：残存率が８５％以上で、耐光性が非常に良好である。
○：残存率が８０％以上８５％未満で耐光性が良好である。
×：残存率８０％未満で耐光性が劣る。
【００８８】
【表１】
2017154299.tif 000003
【符号の説明】
【００８９】
１００…熱転写受像シート
１…支持体
３…断熱層
５…受容層
【図１】
2017154299.tif 000004